(57)【要約】【課題】相変化合金の研磨速度を向上した研磨用組成物を提供する。【解決手段】本発明の研磨用組成物は、酸化剤及び研磨促進剤を含有し、相変化合金を研磨する用途で使用される。酸化剤は、相変化合金中に含まれる元素の単体を酸化させるのに十分な酸化還元電位を有している。テルルを含有する相変化合金の研磨に研磨用組成物を使用する場合には、研磨用組成物中の酸化剤の酸化還元電位は、関係式：Ｅ≧−０．０５９ｘ＋０．８８を満たしていることが好ましい。アンチモンを含有する相変化合金の研磨の場合には、関係式：Ｅ≧−０．０９ｘ＋０．７２を満たしていることが好ましい。ゲルマニウムを含有する相変化合金の研磨の場合には、関係式：Ｅ≧−０．０６１ｘ−０．２２を満たしていることが好ましい。ただし上記の各式中、Ｅは酸化剤の酸化還元電位（単位Ｖ）を表し、ｘは研磨用組成物のｐＨを表す。【選択図】なし【特許請求の範囲】
【請求項１】
相変化合金を研磨する用途で使用される研磨用組成物であって、
酸化剤及び研磨促進剤を含有し、前記酸化剤は、前記相変化合金中に含まれる元素の単体を酸化させるのに十分な酸化還元電位を有することを特徴とする研磨用組成物。
【請求項２】
前記相変化合金はテルルを含有し、前記酸化剤の酸化還元電位（Ｅ、単位Ｖ）は、研磨用組成物のｐＨをｘとしたときに関係式：Ｅ≧−０．０５９ｘ＋０．８８を満たしている、請求項１に記載の研磨用組成物。
【請求項３】
前記相変化合金はアンチモンを含有し、前記酸化剤の酸化還元電位（Ｅ、単位Ｖ）は、研磨用組成物のｐＨをｘとしたときに関係式：Ｅ≧−０．０９ｘ＋０．７２を満たしている、請求項１又は２に記載の研磨用組成物。
【請求項４】
前記相変化合金はゲルマニウムを含有し、前記酸化剤の酸化還元電位（Ｅ、単位Ｖ）は、研磨用組成物のｐＨをｘとしたときに関係式：Ｅ≧−０．０６１ｘ−０．２２を満たしている、請求項１〜３のいずれか一項に記載の研磨用組成物。
【請求項５】
前記研磨促進剤は窒素化合物、カルボン酸化合物、リン含有化合物、又はスルホン酸化合物である請求項１〜４のいずれか一項に記載の研磨用組成物。
【請求項６】
さらに砥粒を含有する、請求項１〜５のいずれか一項に記載の研磨用組成物。
【請求項７】
請求項１〜６のいずれか一項に記載の研磨用組成物を用いて、相変化合金を含んだ研磨対象物を研磨することを特徴とする研磨方法。
【請求項８】
請求項１〜６のいずれか一項に記載の研磨用組成物を用いて、相変化合金を含んだ研磨対象物を研磨する工程を有することを特徴とする相変化デバイスの製造方法。
【発明の詳細な説明】
【技術分野】
【０００１】
本発明は、ゲルマニウム−アンチモン−テルル合金（ＧＳＴ合金）などの相変化合金を研磨する用途で使用される研磨用組成物に関する。本発明はまた、その研磨用組成物を用いた研磨方法及びデバイス製造方法に関する。
【背景技術】
【０００２】
相変化ランダムアクセスメモリ（ＰＲＡＭ又はＰＣＲＡＭ）などの相変化デバイスでは、非晶質相と結晶相との間で可逆的に相変化する相変化材料が利用されている。このような用途で使用される相変化材料の典型例がＧＳＴ合金である。インジウムアンチモナイド（ＩｎＳｂ）もまた有用な相変化合金である。
【０００３】
一方、半導体基板の金属含有表面を研磨する方法として、化学的機械的研磨（ＣＭＰ）が知られている。特許文献１及び特許文献２に記載されているように、ＣＭＰは相変化合金を研磨する用途、さらに言えば、相変化合金を含んだ研磨対象物を研磨して相変化デバイスを製造する用途にも適用が可能である。しかしながら、相変化合金は、銅またはタングステンのような他の金属材料と比べて軟質であるなど物理的性質が他の金属材料と大きく相違する。そのため、従来のＣＭＰで用いられている研磨用組成物をそのまま相変化合金の研磨で用いても、満足のいく結果を得られないことがある。特に、実用上十分な研磨速度を得ることは難しい。
【先行技術文献】
【特許文献】
【０００４】
【特許文献１】特開２００９−０１６８２１号公報
【特許文献２】特開２００９−０１６８２９号公報
【発明の概要】
【発明が解決しようとする課題】
【０００５】
そこで本発明の目的は、相変化合金の研磨速度を向上した研磨用組成物を提供すること、またその研磨用組成物を用いた研磨方法及びデバイス製造方法を提供することにある。
【課題を解決するための手段】
【０００６】
上記の目的を達成するために、本発明の第１の態様では、相変化合金を研磨する用途で使用される、酸化剤及び研磨促進剤を含有した研磨用組成物を提供する。酸化剤は、相変化合金中に含まれる元素の単体を酸化させるのに十分な酸化還元電位を有している。具体的には、テルルを含有する相変化合金の研磨に研磨用組成物を使用する場合には、研磨用組成物中の酸化剤の酸化還元電位は、関係式：Ｅ≧−０．０５９ｘ＋０．８８を満たしていることが好ましい。アンチモンを含有する相変化合金の研磨に研磨用組成物を使用する場合には、研磨用組成物中の酸化剤の酸化還元電位は、関係式：Ｅ≧−０．０９ｘ＋０．７２を満たしていることが好ましい。ゲルマニウムを含有する相変化合金の研磨に研磨用組成物を使用する場合には、研磨用組成物中の酸化剤の酸化還元電位は、関係式：Ｅ≧−０．０６１ｘ−０．２２を満たしていることが好ましい。ただし上記の各式中、Ｅは酸化剤の酸化還元電位（単位Ｖ）を表し、ｘは研磨用組成物のｐＨを表す。
【０００７】
研磨用組成物中に含まれる研磨促進剤は、例えば、窒素化合物、カルボン酸化合物、リン含有化合物、又はスルホン酸化合物である。
研磨用組成物はさらに砥粒を含有することが好ましい。
【０００８】
本発明の第２の態様では、上記第１の態様の研磨用組成物を用いて、相変化合金を含んだ研磨対象物を研磨することを特徴とする研磨方法を提供する。
本発明の第３の態様では、上記第１の態様の研磨用組成物を用いて、相変化合金を含んだ研磨対象物を研磨する工程を有することを特徴とする相変化デバイスの製造方法を提供する。
【発明の効果】
【０００９】
本発明によれば、相変化合金の研磨速度を向上した研磨用組成物と、その研磨用組成物を用いた研磨方法及びデバイス製造方法とが提供される。
【発明を実施するための形態】
【００１０】
以下、本発明の一実施形態を説明する。
本実施形態の研磨用組成物は、酸化剤及び研磨促進剤を、好ましくは砥粒とともに、水などの溶媒に混合して調製される。従って、研磨用組成物は、酸化剤及び研磨促進剤を含有し、好ましくは砥粒をさらに含有する。
【００１１】
この研磨用組成物は、相変化合金を研磨する用途、さらに言えば、相変化合金を含んだ研磨対象物を研磨して相変化デバイスを製造する用途で使用される。相変化合金の具体例としては、ゲルマニウム（Ｇｅ）やアンチモン（Ｓｂ）、テルル（Ｔｅ）、ポロニウム（Ｐｏ）などの半金属元素を含有する合金、より具体的には、ＧＳＴ合金及びインジウムアンチモナイドが挙げられる。
【００１２】
（酸化剤）
研磨用組成物中の酸化剤は、例えば、過酸化水素水、硝酸、亜塩素酸、次亜塩素酸、過ヨウ素酸、過硫酸塩、又は硝酸セリウムアンモニウムである。ただし、研磨する相変化合金中に含まれる元素の単体を酸化させるのに十分な酸化還元電位を有する種類のものが選定して使用される。これにより、研磨用組成物による相変化合金の研磨速度が向上するという有利な効果が得られる。具体的には、テルルを含有する相変化合金の研磨に研磨用組成物を使用する場合には下記の関係式（１）を満たすように、また、アンチモンを含有する相変化合金の場合には下記の関係式（２）を満たすように、また、ゲルマニウムを含有する相変化合金の場合には下記の関係式（３）を満たすように、使用する酸化剤の種類は選定されることが好ましい。
【００１３】
Ｅ≧−０．０５９ｘ＋０．８８    …（１）
Ｅ≧−０．０９ｘ＋０．７２      …（２）
Ｅ≧−０．０６１ｘ−０．２２    …（３）
（上の各式中で、Ｅは酸化剤の酸化還元電位（単位Ｖ）を表し、ｘは研磨用組成物のｐＨを表す。）
すなわち、テルルを含有する相変化合金の研磨に使用される研磨用組成物中の酸化剤の酸化還元電位は、研磨用組成物のｐＨをｘとしたときに上記の関係式（１）を満たしていることが好ましい。アンチモンを含有する相変化合金の研磨に使用される研磨用組成物中の酸化剤の酸化還元電位は、研磨用組成物のｐＨをｘとしたときに上記の関係式（２）を満たしていることが好ましい。ゲルマニウムを含有する相変化合金の研磨に使用される研磨用組成物中の酸化剤の酸化還元電位は、研磨用組成物のｐＨをｘとしたときに上記の関係式（３）を満たしていることが好ましい。
【００１４】
上記の関係式（１）は、２５℃の水中におけるテルルのプールベ図（電位−ｐＨ図）において、不動態域と腐食域の間の境界を一次関数で近似した直線に基づいて定めたものである。上記の関係式（２）は、２５℃の水中におけるアンチモンのプールベ図（電位−ｐＨ図）において、不動態域と腐食域の間の境界を一次関数で近似した直線に基づいて定めたものである。上記の関係式（３）は、２５℃の水中におけるゲルマニウムのプールベ図（電位−ｐＨ図）において、不動態域と腐食域の間の境界を一次関数で近似した直線に基づいて定めたものである。
【００１５】
研磨用組成物中の酸化剤の含有量は０．１質量％以上であることが好ましく、より好ましくは０．３質量％以上である。酸化剤の含有量が多くなるにつれて、研磨用組成物による相変化合金の研磨速度が向上する。
【００１６】
研磨用組成物中の酸化剤の含有量はまた、１０質量％以下であることが好ましく、より好ましくは５質量％以下である。酸化剤の含有量が少なくなるにつれて、研磨用組成物の材料コストを抑えることができるのに加え、研磨使用後の研磨用組成物の処理、すなわち廃液処理の負荷を軽減することができる。また、酸化剤による相変化合金の過剰な酸化を防ぐことができるという有利な効果も得られる。
【００１７】
（研磨促進剤）
研磨促進剤は、相変化合金の表面に錯形成して結合し、不溶性の脆性膜を相変化合金の表面に形成することによって研磨用組成物による相変化合金の研磨速度を向上する働きをする。研磨促進剤の具体例としては、窒素化合物、カルボン酸化合物、リン含有化合物、スルホン酸化合物などが挙げられる。
【００１８】
窒素化合物の具体例としては、アミン、アンモニウム化合物などが挙げられる。中でもアンモニウム化合物が好ましい。
アミンは、脂肪族アミンであっても芳香族アミンであってもよい。また、置換アミンであってもよいし非置換アミンであってもよい。アルキル基またはアルコール基を有するアミンが好ましい。アルコール基は化学式−ＲＯＨで表され、Ｒは炭化水素基である。アルキル基の具体例としては、メチル基、エチル基、プロピル基、イソプロピル基、ｎ−ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基、ウンデシル基、ドデシル基、２−エチルヘキシル基、テトラデシル基、オクタデシル基、イコシル基などが挙げられる。アルコール基の具体例としては、メタノール、エタノール、無水エタノール、プロパノール、イソプロパノール、ｎ−ブタノール、ｓｅｃ−ブタノール、ｔｅｒｔ−ブタノール、ベンジルアルコール又はフェノールに由来する基が挙げられる。使用されるアミンの具体例としては、メチルアミン、エチルアミン、プロピルアミン、ｎ−ブチルアミン、ｓｅｃ−ブチルアミン、ｔｅｒｔ−ブチルアミン、シクロヘキシルアミンなどの脂肪族第１級アミンや、ジメチルアミン、ジエチルアミン、ジプロピルアミン、ジブチルアミン、ジイソブチルアミン、ジ−ｓｅｃ−ブチルアミン、ジ−ｔｅｒｔ−ブチルアミンなどの脂肪族第２級アミンや、トリメチルアミン、トリエチルアミン、トリプロピルアミン、トリブチルアミンなどの脂肪族第３級アミンや、ジエチルエタノールアミン、ジエタノールアミン、トリエタノールアミンなどのその他の鎖状アミンや、ピリジン、ピペラジンなどの環式アミンが挙げられる。二種類以上のアミンを組み合わせて用いてもよい。
【００１９】
アンモニウム化合物の具体例としては、水酸化テトラメチルアンモニウム、水酸化テトラエチルアンモニウム、水酸化テトラプロピルアンモニウムなどの４級アンモニウム化合物や、水酸化アンモニウム（アンモニア水）、アンモニウム、アンモニウム塩などが挙げられる。アンモニウムはアンモニウムイオンとして研磨用組成物中で存在する。アンモニウムイオンは相変化合金との間で特に容易に錯形成する。アンモニウム塩の酸成分は、塩酸、硝酸、リン酸、硫酸、ホウ酸などの無機酸に由来するものであってもよい。あるいは、ギ酸、酢酸、プロピオン酸など脂肪酸、安息香酸、フタル酸などの芳香族カルボン酸、クエン酸、シュウ酸、酒石酸、リンゴ酸、マレイン酸、フマル酸、コハク酸、有機スルホン酸、有機ホスホン酸などのその他の有機酸に由来するものであってもよい。二種類以上のアンモニウム化合物を組み合わせて用いてもよい。
【００２０】
カルボン酸化合物の具体例としては、酢酸、乳酸、プロピオン酸、酪酸、グリコール酸、グルコン酸、サリチル酸、イソニコチン酸、イソ酪酸、吉草酸、イソ吉草酸、ピバル酸、ヒドロアンゲリカ酸、カプロン酸、２−メチルペンタン酸、４−メチルペンタン酸、２，３−ジメチルブタン酸、２−エチルブタン酸、２，２−ジメチルブタン酸、３，３−ジメチルブタン酸などの飽和モノカルボン酸や、ヘプタン酸、オクタン酸、ノナン酸、デカン酸などの飽和モノカルボン酸や、シュウ酸、マロン酸、酒石酸、マレイン酸、クエン酸などの多価カルボン酸や、これらのカルボン酸の塩が挙げられる。中でも飽和モノカルボン酸が好ましい。飽和モノカルボン酸の炭素数は２〜６であることが好ましく、より好ましくは２〜４である。炭素数が２〜６の飽和モノカルボン酸の具体例としては、酢酸、乳酸、プロピオン酸、酪酸、グリコール酸、グルコン酸、サリチル酸、イソニコチン酸、イソ酪酸、吉草酸、イソ吉草酸、ピバル酸、ヒドロアンゲリカ酸、カプロン酸、２−メチルペンタン酸、４−メチルペンタン酸、２，３−ジメチルブタン酸、２−エチルブタン酸、２，２−ジメチルブタン酸、３，３−ジメチルブタン酸が挙げられる。これらの炭素数が２〜６の飽和モノカルボン酸は、相変化合金との間で特に容易に錯形成する。二種類以上のカルボン酸化合物を組み合わせて用いてもよい。
【００２１】
リン含有化合物は、炭素−リン結合を有する有機リン化合物であってもよいし、無機リン化合物であってもよい。有機リン化合物の具体例としては、ホスフィン、ホスフィンオキシド、ホスフィンスルフィド、ジホスファンなどの３価の有機リン化合物や、ホスホニウム塩、ホスホン酸、ホスフィン酸、及びこれらの塩や誘導体などが挙げられる。中でもホスホン酸又はホスフィン酸が好ましい。ホスホン酸の具体例としては、２−アミノエチルホスホン酸、１−ヒドロキシエチリデン−１，１−ジホスホン酸、アミノトリ（メチレンホスホン酸）、エチレンジアミンテトラ（メチレンホスホン酸）、ジエチレントリアミンペンタ（メチレンホスホン酸）、エタン−１，１，−ジホスホン酸、エタン−１，１，２−トリホスホン酸、エタン−１−ヒドロキシ−１，１−ジホスホン酸、エタン−１−ヒドロキシ−１，１，２−トリホスホン酸、エタン−１，２−ジカルボキシ−１，２−ジホスホン酸、メタンヒドロキシホスホン酸、２−ホスホノブタン−１，２−ジカルボン酸、１−ホスホノブタン−２，３，４−トリカルボン酸、α−メチルホスホノコハク酸、フェニルホスホン酸が挙げられる。これらのホスホン酸及びホスフィン酸は、相変化合金との間で特に容易に錯形成する。二種類以上の有機リン化合物を組み合わせて用いてもよい。
【００２２】
無機リン化合物の具体例としては、オルトリン酸、次リン酸、ペルオキソ一リン酸、ペルオキソ二リン酸、ポリリン酸（二リン酸、三リン酸、四リン酸）、メタリン酸、ジアミドリン酸、アミドリン酸、ヘキサフルオロリン酸、ヘキサクロロリン酸、フェニルリン酸、リン灰石、ホスホモリブデン酸、ホスホタングステン酸、ジホスホモリブデン酸、ジホスホタングステン酸、ウルトラリン酸、三臭化リン、五臭化リン、二臭化窒化リン、三塩化リン、五塩化リン、四塩化二リン、二塩化フッ化リン、二塩化三フッ化リン、二塩化窒化リン、四塩化三酸化リン、テトラクロロリン酸、三シアン化リン、三フッ化リン、五フッ化リン、四フッ化二リン、三ヨウ化リン、四ヨウ化二リン、窒化リン、酸化リン（一酸化リン、二酸化リン、三酸化二リン、五酸化二リン、六酸化四リン、十酸化四リン）、臭化ホスホリル、塩化ホスホリル、フッ化ホスホリル、窒化ホスホリル、ジホスホリルテトラアミド、硫化リン（五硫化二リン、三硫化四リン、五硫化四リン、七硫化四リン）、臭化チオホスホリル、塩化チオホスホリル、水素化リン、トリス（イソシアン酸）リン、トリス（イソシアン酸）ホスホリル、トリス（イソチオシアン酸）リン、トリス（イソチオシアン酸）ホスホリル、セレン化リン、三セレン化二リン、三セレン化四リン、五セレン化二リン、フッ化チオホスホリル、ヨウ化チオホスホリル、ホスホリルアミド、窒化チオホスホリル、チオホスホリルアミド、イソチオシアン酸ホスホリル、リン、リン化物（リン化亜鉛、リン化アルミニウム、リン化イットリウム、リン化イリジウム、リン化カリウム、リン化ガリウム、リン化カルシウム、リン化オスミウム、リン化カドミウム、リン化金、リン化インジウム、リン化ウラン、リン化クロム、リン化ケイ素、リン化銀、リン化ゲルマニウム、リン化コバルト、リン化ジルコニウム、リン化水銀、リン化スカンジウム、リン化スズ、リン化タリウム、リン化タングステン、リン化タンタル、リン化チタン、リン化鉄、リン化銅、リン化トリウム、リン化ナトリウム、リン化ニオブ、リン化ニッケル、リン化ネプツウム、リン化白金、リン化バナジウム、リン化ハフニウム、リン化パラジウム、リン化バリウム、リン化プルトニウム、リン化ベリリウム、リン化ホウ素、リン化マグネシウム、リン化マンガン、リン化モリブデン、リン化ランタン、リン化リチウム、リン化ルテニウム、リン化レニウム、リン化ロジウム）、及びこれらの塩などが挙げられる。中でもオルトリン酸、次リン酸、ペルオキソ一リン酸、ペルオキソ二リン酸、ポリリン酸（二リン酸、三リン酸、四リン酸）、メタリン酸、ジアミドリン酸、アミドリン酸、ヘキサフルオロリン酸、ヘキサクロロリン酸、フェニルリン酸が好ましく、特に好ましくはオルトリン酸又はフェニルリン酸である。これらの無機リン化合物は、相変化合金との間で特に容易に錯形成する。二種類以上の無機リン化合物を組み合わせて用いてもよい。
【００２３】
スルホン酸化合物の具体例としては、硫酸、アルキル硫酸、アリル硫酸、タウリン、イセチオン酸、ベンゼンスルホン酸、及びこれらの塩などが挙げられる。中でもベンゼンスルホン酸が好ましい。ベンゼンスルホン酸は、相変化合金との間で特に容易に錯形成する。二種類以上のスルホン酸化合物を組み合わせて用いてもよい。
【００２４】
研磨用組成物中の研磨促進剤の含有量は０．００１質量％以上であることが好ましく、より好ましくは０．０１質量％以上、さらに好ましくは０．１質量％以上である。研磨促進剤の含有量が多くなるにつれて、研磨用組成物による相変化合金の研磨速度が向上する。
【００２５】
研磨用組成物中の研磨促進剤の含有量はまた、１０質量％以下であることが好ましく、より好ましくは８質量％以下、さらに好ましくは５質量％以下である。研磨促進剤の含有量が少なくなるにつれて、研磨用組成物の材料コストを抑えることができる。
【００２６】
（砥粒）
砥粒は、相変化合金を機械的に研磨する働きをする。砥粒は、無機粒子、有機粒子、及び有機無機複合粒子のいずれであってもよい。無機粒子の具体例としては、例えば、シリカ、アルミナ、セリア、チタニアなどの金属酸化物からなる粒子、並びに窒化ケイ素粒子、炭化ケイ素粒子及び窒化ホウ素粒子が挙げられる。有機粒子の具体例としては、例えばポリメタクリル酸メチル粒子が挙げられる。その中でもシリカ粒子が好ましく、特に好ましいのはコロイダルシリカである。
【００２７】
砥粒は表面修飾されていてもよい。通常のコロイダルシリカは、酸性条件下でゼータ電位の値がゼロに近いために、酸性条件下ではシリカ粒子同士が互いに電気的に反発せず凝集を起こしやすい。これに対し、酸性条件でもゼータ電位が比較的大きな正又は負の値を有するように表面修飾された砥粒は、酸性条件下においても互いに強く反発して良好に分散する結果、研磨用組成物の保存安定性を向上させることになる。このような表面修飾砥粒は、例えば、アルミニウム、チタン又はジルコニウムなどの金属あるいはそれらの酸化物を砥粒と混合して砥粒の表面にドープさせることにより得ることができる。
【００２８】
あるいは、研磨用組成物中の表面修飾砥粒は、有機酸を固定化したシリカであってもよい。中でも有機酸を固定化したコロイダルシリカが好ましい。コロイダルシリカへの有機酸の固定化は、コロイダルシリカの表面に有機酸の官能基を化学的に結合させることにより行われる。コロイダルシリカと有機酸を単に共存させただけではコロイダルシリカへの有機酸の固定化は果たされない。有機酸の一種であるスルホン酸をコロイダルシリカに固定化するのであれば、例えば、“Sulfonic acid-functionalized silica through quantitative oxidation of thiol groups”, Chem. Commun. 246-247 (2003)に記載の方法で行うことができる。具体的には、３−メルカプトプロピルトリメトキシシラン等のチオール基を有するシランカップリング剤をコロイダルシリカにカップリングさせた後に過酸化水素でチオール基を酸化することにより、スルホン酸が表面に固定化されたコロイダルシリカを得ることができる。あるいは、カルボン酸をコロイダルシリカに固定化するのであれば、例えば、“Novel Silane Coupling Agents Containing a Photolabile 2-Nitrobenzyl Ester for Introduction of a Carboxy Group on the Surface of Silica Gel”, Chemistry Letters, 3, 228-229 (2000)に記載の方法で行うことができる。具体的には、光反応性２−ニトロベンジルエステルを含むシランカップリング剤をコロイダルシリカにカップリングさせた後に光照射することにより、カルボン酸が表面に固定化されたコロイダルシリカを得ることができる。
【００２９】
研磨用組成物中の砥粒の含有量は０．１質量％以上であることが好ましく、より好ましくは０．５質量％以上、さらに好ましくは１質量％以上である。砥粒の含有量が多くなるにつれて、研磨用組成物による相変化合金の研磨速度が向上する。
【００３０】
研磨用組成物中の砥粒の含有量はまた、２０質量％以下であることが好ましく、より好ましくは１５質量％以下、さらに好ましくは１０質量％以下である。砥粒の含有量が少なくなるにつれて、研磨用組成物の材料コストを抑えることができるのに加え、砥粒の凝集が起こりにくい。また、研磨用組成物を用いて相変化合金を研磨することによりスクラッチの少ない研磨面を得られやすい。
【００３１】
（研磨用組成物のｐＨ）
研磨用組成物のｐＨは特に限定されない。ただし、１２以下、さらに言えば１０以下のｐＨであれば、研磨用組成物の取り扱いは容易になる。また、１以上、さらに言えば３以上であれば、研磨用組成物中の砥粒の分散性が向上する。
【００３２】
研磨用組成物のｐＨを所望の値に調整するのにｐＨ調整剤を使用してもよい。使用するｐＨ調整剤は酸及びアルカリのいずれであってもよく、また無機及び有機の化合物のいずれであってもよい。
【００３３】
本実施形態によれば以下の作用効果が得られる。
本発明の発明者による知見に基づけば、相変化合金中に含まれる元素によって相変化合金の研磨速度は律速される。その点、本実施形態の研磨用組成物では、相変化合金中に含まれる元素のプールベ図を用いて導き出される関係式に基づいて、その元素の単体を酸化させるのに十分な酸化還元電位を有する種類の酸化剤を選定して使用されている。そのため、この研磨用組成物によれば、相変化合金を高い研磨速度で研磨することができる。
【００３４】
前記実施形態は次のように変更されてもよい。
・  前記実施形態の研磨用組成物は錯化剤をさらに含有してもよい。研磨用組成物中に錯化剤を加えた場合には、錯化剤が有するエッチング作用により、研磨用組成物による相変化合金の研磨速度が向上するという有利な効果がある。
【００３５】
例えば、無機酸、有機酸又はアミノ酸を錯化剤として使用することができる。無機酸の具体例としては、硫酸、硝酸、ホウ酸、炭酸、次亜リン酸、亜リン酸、リン酸などが挙げられる。有機酸の具体例としては、ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸、乳酸などが挙げられる。メタンスルホン酸、エタンスルホン酸およびイセチオン酸などの有機硫酸も使用可能である。無機酸または有機酸の代わりにあるいは無機酸または有機酸と組み合わせて、無機酸または有機酸のアルカリ金属塩などの塩を用いてもよい。アミノ酸の具体例としては、グリシン、α−アラニン、β−アラニン、Ｎ−メチルグリシン、Ｎ，Ｎ−ジメチルグリシン、２−アミノ酪酸、ノルバリン、バリン、ロイシン、ノルロイシン、イソロイシン、フェニルアラニン、プロリン、サルコシン、オルニチン、リシン、タウリン、セリン、トレオニン、ホモセリン、チロシン、ビシン、トリシン、３，５−ジヨード−チロシン、β−（３，４−ジヒドロキシフェニル）−アラニン、チロキシン、４−ヒドロキシ−プロリン、システイン、メチオニン、エチオニン、ランチオニン、シスタチオニン、シスチン、システイン酸、アスパラギン酸、グルタミン酸、Ｓ−（カルボキシメチル）−システイン、４−アミノ酪酸、アスパラギン、グルタミン、アザセリン、アルギニン、カナバニン、シトルリン、δ−ヒドロキシ−リシン、クレアチン、ヒスチジン、１−メチル−ヒスチジン、３−メチル−ヒスチジン、トリプトファンなどが挙げられる。中でもグリシン、アラニン、リンゴ酸、酒石酸、クエン酸、グリコール酸、イセチオン酸又はそれらの塩が好ましい。
【００３６】
研磨用組成物中の錯化剤の含有量は０．０１質量％以上であることが好ましく、より好ましくは０．１質量％以上である。錯化剤の含有量が多くなるにつれて、研磨用組成物による相変化合金の研磨速度が向上する。
【００３７】
ただし、相変化合金は錯化剤により容易に過剰なエッチングを受けるため、過剰なエッチングを防ぐ観点からは、研磨用組成物中の錯化剤の含有量は１０質量％以下であることが好ましく、より好ましくは１質量％以下である。
【００３８】
・  前記実施形態の研磨用組成物は金属防食剤をさらに含有してもよい。研磨用組成物中に金属防食剤を加えた場合には、研磨用組成物を用いて研磨した後の相変化合金にディッシング等の表面欠陥がより生じにくくなるという有利な効果がある。また、金属防食剤は、研磨用組成物中の酸化剤による相変化合金表面の酸化を緩和するとともに、酸化剤による相変化合金表面の酸化により生じる金属イオンと反応して不溶性の錯体を生成する働きをする。この金属防食剤の働きは、研磨用組成物による相変化合金の過剰なエッチングを防止する。
【００３９】
使用される金属防食剤の種類は特に限定されないが、好ましくは複素環化合物である。複素環化合物は、相変化合金に対する化学的または物理的吸着力が高く、強固な保護膜を相変化合金表面に形成する。複素環化合物中の複素環の員数は特に限定されない。また、複素環化合物は、単環化合物であってもよいし、縮合環を有する多環化合物であってもよい。
【００４０】
金属防食剤として使用可能な複素環化合物の具体例としては、ピロール化合物、ピラゾール化合物、イミダゾール化合物、トリアゾール化合物、テトラゾール化合物、ピリジン化合物、ピラジン化合物、ピリダジン化合物、ピリンジン化合物、インドリジン化合物、インドール化合物、イソインドール化合物、インダゾール化合物、プリン化合物、キノリジン化合物、キノリン化合物、イソキノリン化合物、ナフチリジン化合物、フタラジン化合物、キノキサリン化合物、キナゾリン化合物、シンノリン化合物、ブテリジン化合物、チアゾール化合物、イソチアゾール化合物、オキサゾール化合物、イソオキサゾール化合物、フラザン化合物などの含窒素複素環化合物が挙げられる。
【００４１】
ピラゾール化合物の具体例としては、１Ｈ−ピラゾール、４−ニトロ−３−ピラゾールカルボン酸、３，５−ピラゾールカルボン酸などが挙げられる。
イミダゾール化合物の具体例としては、イミダゾール、１−メチルイミダゾール、２−メチルイミダゾール、４−メチルイミダゾール、１，２−ジメチルピラゾール、２−エチル−４−メチルイミダゾール、２−イソプロピルイミダゾール、ベンゾイミダゾール、５，６−ジメチルベンゾイミダゾール、２−アミノベンゾイミダゾール、２−クロロベンゾイミダゾール、２−メチルベンゾイミダゾールなどが挙げられる。
【００４２】
トリアゾール化合物の具体例としては、１，２，３−トリアゾール、１，２，４−トリアゾール、１−メチル−１，２，４−トリアゾール、メチル−１Ｈ−１，２，４−トリアゾール−３−カルボキシレート、１，２，４−トリアゾール−３−カルボン酸、１，２，４−トリアゾール−３−カルボン酸メチル、３−アミノ−１Ｈ−１，２，４−トリアゾール、３−アミノ−５−ベンジル−４Ｈ−１，２，４−トリアゾール、３−アミノ−５−メチル−４Ｈ−１，２，４−トリアゾール、３−ニトロ−１，２，４−トリアゾール、３−ブロモ−５−ニトロ−１，２，４−トリアゾール、４−（１，２，４−トリアゾール−１−イル）フェノール、４−アミノ−１，２，４−トリアゾール、４−アミノ−３，５−ジプロピル−４Ｈ−１，２，４−トリアゾール、４−アミノ−３，５−ジメチル−４Ｈ−１，２，４−トリアゾール、４−アミノ−３，５−ジペプチル−４Ｈ−１，２，４−トリアゾール、５−メチル−１，２，４−トリアゾール−３，４−ジアミン、１−ヒドロキシベンゾトリアゾール、１−アミノベンゾトリアゾール、１−カルボキシベンゾトリアゾール、５−クロロ−１Ｈ−ベンゾトリアゾール、５−ニトロ−１Ｈ−ベンゾトリアゾール、５−カルボキシ−１Ｈ−ベンゾトリアゾール、５，６−ジメチル−１Ｈ−ベンゾトリアゾール、１−（１’’，２’−ジカルボキシエチル）ベンゾトリアゾールなどが挙げられる。
【００４３】
テトラゾール化合物の具体例としては、１Ｈ−テトラゾール、５−メチルテトラゾール、５−アミノテトラゾール、５−フェニルテトラゾールなどが挙げられる。
インドール化合物の具体例としては、１Ｈ−インドール、１−メチル−１Ｈ−インドール、２−メチル−１Ｈ−インドール、３−メチル−１Ｈ−インドール、４−メチル−１Ｈ−インドール、５−メチル−１Ｈ−インドール、６−メチル−１Ｈ−インドール、７−メチル−１Ｈ−インドールなどが挙げられる。
【００４４】
インダゾール化合物の具体例としては、１Ｈ−インダゾール、５−アミノ−１Ｈ−インダゾールなどが挙げられる。
研磨用組成物中の金属防食剤の含有量は０．００１質量％以上であることが好ましく、より好ましくは０．０１質量％以上、さらに好ましくは０．１質量％以上である。金属防食剤の含有量が多くなるにつれて、研磨用組成物による相変化合金の過剰なエッチングをより強く防止することができる。
【００４５】
研磨用組成物中の金属防食剤の含有量は１０質量％以下であることが好ましく、より好ましくは５質量％以下、さらに好ましくは１質量％以下である。金属防食剤の含有量が少なくなるにつれて、研磨用組成物による相変化合金の研磨速度が向上する。
【００４６】
・  前記実施形態の研磨用組成物は、必要に応じて、界面活性剤や水溶性高分子、防腐剤のような公知の添加剤をさらに含有してもよい。
・  前記実施形態の研磨用組成物は一液型であってもよいし、二液型を始めとする多液型であってもよい。
【００４７】
・  前記実施形態の研磨用組成物は、研磨用組成物の原液を水で希釈することにより調製されてもよい。
次に、本発明の実施例及び比較例を説明する。
【００４８】
研磨促進剤及び砥粒を水に混合し、そこにｐＨ調整剤を添加してｐＨの値を３．０又は１０．０に調整することにより、比較例１，２の研磨用組成物を用意した。また、酸化剤、研磨促進剤及び砥粒を水に混合し、そこにｐＨ調整剤を添加してｐＨの値を３．０又は１０．０に調整することにより、実施例１〜１３の研磨用組成物を用意した。各研磨用組成物の詳細を表１に示す。なお、表１中には示していないが、実施例１〜１３及び比較例１，２の研磨用組成物はいずれも、研磨促進剤として０．１ｍｏｌ／Ｌのアンモニア及び砥粒として２．５質量％のコロイダルシリカを含有している。また、実施例１〜１３の各研磨用組成物中の酸化剤の含有量はいずれも０．０５ｍｏｌ／Ｌである。
【００４９】
【表１】
2013247341.tif 000002
表１の“酸化剤”欄には、各研磨用組成物で使用した塩基性化合物の名称を示す。同欄中の“オキソン”は、化学式２ＫＨＳＯ５・ＫＨＳＯ４・Ｋ２ＳＯ４で表される硫酸塩を表す。
【００５０】
表１の“ｐＨ”欄には、各研磨用組成物のｐＨを示す。
表１の“酸化還元電位”欄には、各研磨用組成物中の酸化剤の酸化還元電位、より正確には、各研磨用組成物で使用した酸化剤を研磨用組成物と同じ０．０５ｍｏｌ／Ｌの濃度で含有して且つ研磨用組成物と同じｐＨを有する水溶液の酸化還元電位を測定した結果を示す。
【００５１】
表１の“研磨速度”欄には、表面にＧＳＴ合金膜を有するウェーハを、各研磨用組成物を用いて表２に記載の条件で研磨したときのＧＳＴ合金の研磨速度を示す。研磨速度の値は、研磨前後の各ウェーハの厚みを直流４探針法によるシート抵抗の測定から求めてその差を研磨時間で除することにより算出した。なお、各ウェーハのＧＳＴ合金膜中のゲルマニウムとアンチモンとテルルの質量比は２：２：５であった。
【００５２】
【表２】
2013247341.tif 000003
研磨用組成物のｐＨが３．０である場合には、研磨用組成物中の酸化剤の酸化還元電位は、上記の関係式（１）によれば０．７０Ｖ以上、上記の関係式（２）によれば０．４５Ｖ以上、上記の関係式（３）によれば−０．４０３Ｖ以上であることが好ましい。表１に示すように、研磨用組成物のｐＨが３．０で且つ研磨用組成物中の酸化剤の酸化還元電位が−０．４０３Ｖ以上である実施例１〜７の研磨用組成物を使用した場合には、研磨用組成物のｐＨが３．０で且つ酸化剤を含有しない比較例１の研磨用組成物を使用した場合と比べて、ＧＳＴ合金の研磨速度が高かった。中でも、研磨用組成物中の酸化剤の酸化還元電位が０．４５Ｖ以上である実施例２〜７の研磨用組成物では９９Å／分以上、特に研磨用組成物中の酸化剤の酸化還元電位が０．７０Ｖ以上である実施例４〜７の研磨用組成物では２７８Å／分以上という高い研磨速度が得られた。
【００５３】
一方、研磨用組成物のｐＨが１０．０である場合には、研磨用組成物中の酸化剤の酸化還元電位は、上記の関係式（１）によれば０．２９Ｖ以上、上記の関係式（２）によれば−０．１８Ｖ以上、上記の関係式（３）によれば−０．８３Ｖ以上であることが好ましい。表１に示すように、研磨用組成物のｐＨが１０．０で且つ研磨用組成物中の酸化剤の酸化還元電位が−０．８３Ｖ以上である実施例８〜１３の研磨用組成物を使用した場合には、研磨用組成物のｐＨが１０．０で且つ酸化剤を含有しない比較例２の研磨用組成物を使用した場合と比べて、ＧＳＴ合金の研磨速度が高かった。中でも、研磨用組成物中の酸化剤の酸化還元電位が０．２９Ｖ以上である実施例１０〜１２の研磨用組成物では１７０Å／分以上という高い研磨速度が得られた。
【００５４】
最後に、以上の記載から把握できる技術的思想について以下に記載する。
・  酸化剤及び研磨促進剤を含有し、前記酸化剤の酸化還元電位（Ｅ、単位Ｖ）は、研磨用組成物のｐＨをｘとしたときに関係式：Ｅ≧−０．０５９ｘ＋０．８８を満たし、テルルを含有する相変化合金を研磨する用途で使用される研磨用組成物。
【００５５】
・  酸化剤及び研磨促進剤を含有し、前記酸化剤の酸化還元電位（Ｅ、単位Ｖ）は、研磨用組成物のｐＨをｘとしたときに関係式：Ｅ≧−０．０９ｘ＋０．７２を満たし、アンチモンを含有する相変化合金を研磨する用途で使用される研磨用組成物。
【００５６】
・  酸化剤及び研磨促進剤を含有し、前記酸化剤の酸化還元電位（Ｅ、単位Ｖ）は、研磨用組成物のｐＨをｘとしたときに関係式：Ｅ≧−０．０６１ｘ−０．２２を満たし、ゲルマニウムを含有する相変化合金を研磨する用途で使用される研磨用組成物。